(57)【要約】【課題】    高発光効率・低閾値電流・低動作電圧特性を有する窒化物半導体レーザ装置及びその製造方法を提供する。【解決手段】  第１導電型の窒化物半導体を含む第１クラッド層と、前記第１クラッド層の上に設けられ窒化物半導体を含む活性層と、前記活性層の上に設けられ、第１の端面から第２の端面に至るストライプ状のリッジ導波路と前記リッジ導波路の両側に設けられた脇部とを有する第２導電型の窒化物半導体を含む第２クラッド層と、前記リッジ導波路の上に設けられた上部電極と、前記脇部の上に被着された誘電体膜と、を備え、前記第２クラッド層の前記脇部における前記第２導電型の不純物の活性化率は、前記第２クラッド層の前記リッジ導波路における前記第２導電型の不純物の活性化率よりも低いことを特徴とする窒化物半導体レーザ装置を提供する。【選択図】  図１
2006229172.tif 000002
【特許請求の範囲】
【請求項１】
第１導電型の窒化物半導体を含む第１クラッド層と、
前記第１クラッド層の上に設けられ窒化物半導体を含む活性層と、
前記活性層の上に設けられ、第１の端面から第２の端面に至るストライプ状のリッジ導波路と前記リッジ導波路の両側に設けられた脇部とを有する第２導電型の窒化物半導体を含む第２クラッド層と、
前記リッジ導波路の上に設けられた上部電極と、
前記脇部の上に被着された誘電体膜と、
を備え、
前記第２クラッド層の前記脇部における前記第２導電型の不純物の活性化率は、前記第２クラッド層の前記リッジ導波路における前記第２導電型の不純物の活性化率よりも低いことを特徴とする窒化物半導体レーザ装置。
【請求項２】
前記第２クラッド層の前記リッジ導波路における前記第２導電型の不純物の活性化率は７％以上であり、前記第２クラッド層の前記脇部における前記第２導電型の不純物の活性化率は７％未満であることを特徴とする請求項１記載の窒化物半導体レーザ装置。    
【請求項３】
第１導電型の窒化物半導体を含む第１クラッド層と、
前記第１クラッド層の上に設けられ窒化物半導体を含む活性層と、
前記活性層の上に設けられ、第１の端面から第２の端面に至るストライプ状のリッジ導波路と前記リッジ導波路の両側に設けられた脇部とを有する第２導電型の窒化物半導体を含む第２クラッド層と、
前記リッジ導波路の上に設けられた上部電極と、
を備え、
前記第２クラッド層の前記脇部における水素の含有率は、前記第２クラッド層の前記リッジ導波路における水素の含有率よりも高いことを特徴とする窒化物半導体レーザ装置。
【請求項４】
前記上部電極は、前記リッジ導波路の側面の少なくとも一部に延在して設けられたことを特徴とする請求項１〜３のいずれか１つに記載の窒化物半導体レーザ装置。
【請求項５】
第１導電型の窒化物半導体を含む第１クラッド層の上に窒化物半導体を含む活性層を形成する工程と、
前記活性層の上に第２導電型の窒化物半導体を含む第２クラッド層を形成する工程と、
前記第２クラッド層にストライプ状のリッジ導波路を形成する工程と、
前記リッジ導波路の上に上部電極を形成する工程と、
前記上部電極をマスクとして前記第２クラッド層に水素を選択的に導入することにより前記第２のクラッド層の前記水素が導入された部分に含有される第２導電型の不純物の活性化率を低下させる工程と、
を備えたことを特徴とする窒化物半導体レーザ装置の製造方法。
【発明の詳細な説明】
【技術分野】
【０００１】
本発明は、窒化物半導体レーザ装置及びその製造方法に関し、特に、高効率・低閾値電流・低動作電圧特性を有する窒化物半導体レーザ装置及びその製造方法に関する。
【背景技術】
【０００２】
次世代ＤＶＤ（Digital Versatile Disc）は、ハイビジョン映像の長時間記録やコンピュータ用大容量記録などを目標として開発が進められている。従来のＤＶＤの４倍以上の記録容量を得るために、半導体レーザの波長は、従来の６５０ｎｍ帯から４００ｎｍ帯へと、短波長化が必要である。このためには、従来のＩｎＧａＡｌＰ系ではなく、主としてＩｎＧａＡｌＮ系材料が使われる。
【０００３】
種々のＩｎＧａＡｌＮ系半導体レーザ装置の中で、高密度光ディスクへの書き換え及び読み取りを行うためには、以下のような半導体レーザ装置が一般的である。すなわち、ＧａＮ基板上にＩｎＧａＡｌＮ系材料を用いて、いわゆる「ダブルへテロ接合」を成長し、上部クラッド層をリッジ形状にしたＩｎＧａＡｌＮ系リッジ導波型半導体レーザ装置である。
【０００４】
このダブルへテロ接合においては、活性層となるＭＱＷ（Multiple Quantum Well）層とｐ型ＡｌＧａＮクラッド層の間に、ｐ＋型ＡｌＧａＮオーバーフロー防止層が設けられることがある。このｐ＋型ＡｌＧａＮオーバーフロー防止層は、ｐ型不純物としてＭｇなどが高濃度でドープされており、主としてｎ型ＧａＮ基板側からの電子流のオーバーフローを防止して、活性層内での電子とホールとの再結合を促進する役割を有する。ところが、ｐ側電極から注入されるホールに対しては、障壁となるので、ホール電流は、横方向（リッジ導波路から離れる方向）へ広がりやすくなる。この結果として、発振効率が低下し、閾値電流が増加する問題を生じる。
【０００５】
また、電極のシンターを水素雰囲気で行うと、水素原子が酸化膜を通って、ｐ型ＡｌＧａＮクラッド層やｐ＋型ＧａＮコンタクト層に入り込み、Ｍｇの活性化率を低下させるので、抵抗値が増加する。この結果として、動作電圧を上昇させる問題も生じる。
【０００６】
６５０ｎｍ帯のＩｎＧａＡｌＰ系半導体レーザ装置に比べて、動作電圧の高いＩｎＧａＡｌＮ系半導体レーザ装置の動作電圧を低減する提案があるが（例えば、特許文献１参照）、結晶成長工程が複雑となる問題がある。
【特許文献１】特開２００３−８１４５号公報
【発明の開示】
【発明が解決しようとする課題】
【０００７】
本発明は、高効率・低閾値電流・低動作電圧特性を有する窒化物半導体レーザ装置およびその製造方法を提供する。
【課題を解決するための手段】
【０００８】
本発明の一態様によれば、  
第１導電型の窒化物半導体を含む第１クラッド層と、
前記第１クラッド層の上に設けられ窒化物半導体を含む活性層と、
前記活性層の上に設けられ、第１の端面から第２の端面に至るストライプ状のリッジ導波路と前記リッジ導波路の両側に設けられた脇部とを有する第２導電型の窒化物半導体を含む第２クラッド層と、
前記リッジ導波路の上に設けられた上部電極と、
前記脇部の上に被着された誘電体膜と、
を備え、
前記第２クラッド層の前記脇部における前記第２導電型の不純物の活性化率は、前記第２クラッド層の前記リッジ導波路における前記第２導電型の不純物の活性化率よりも低いことを特徴とする窒化物半導体レーザ装置が提供される。
【０００９】
また、本発明の他の一態様によれば、
第１導電型の窒化物半導体を含む第１クラッド層と、
前記第１クラッド層の上に設けられ窒化物半導体を含む活性層と、
前記活性層の上に設けられ、第１の端面から第２の端面に至るストライプ状のリッジ導波路と前記リッジ導波路の両側に設けられた脇部とを有する第２導電型の窒化物半導体を含む第２クラッド層と、
前記リッジ導波路の上に設けられた上部電極と、
を備え、
前記第２クラッド層の前記脇部における水素の含有率は、前記第２クラッド層の前記リッジ導波路における水素の含有率よりも高いことを特徴とする窒化物半導体レーザ装置が提供される。
【００１０】
また、本発明のさらに他の一態様によれば、
第１導電型の窒化物半導体を含む第１クラッド層の上に窒化物半導体を含む活性層を形成する工程と、
前記活性層の上に第２導電型の窒化物半導体を含む第２クラッド層を形成する工程と、
前記第２クラッド層にストライプ状のリッジ導波路を形成する工程と、
前記リッジ導波路の上に上部電極を形成する工程と、
前記上部電極をマスクとして前記第２クラッド層に水素を選択的に導入することにより前記第２のクラッド層の前記水素が導入された部分に含有される第２導電型の不純物の活性化率を低下させる工程と、
を備えたことを特徴とする窒化物半導体レーザ装置の製造方法が提供される。
【発明の効果】
【００１１】
本発明によれば、高効率・低閾値電流・低動作電圧特性を有するリッジ導波路型の窒化物半導体レーザ装置及びその製造方法が提供される。
【発明を実施するための最良の形態】
【００１２】
以下、図面を参照しつつ本発明の実施の形態について説明する。  
図１は、本発明の第１の実施例にかかる窒化物半導体レーザ装置の光出射端面に平行な模式断面図である。すなわち、本実施例の窒化物半導体レーザ装置は、基板１０の上に、ｎ型ＡｌＧａＮクラッド層１２、ｎ型ＧａＮ光ガイド層１４、活性層１６、ｐ＋型ＡｌＧａＮオーバーフロー防止層１８、ｐ型ＧａＮ光ガイド層２０、ｐ型ＡｌＧａＮクラッド層２２がこの順に積層された構造を有する。そして、活性層１６の上に設けられるクラッド層２２の上部には、リッジ形状を有するリッジ導波路２４が形成されている。さらに、リッジ導波路２４の側面には、リッジ導波路より屈折率の低い誘電体膜２８が被着され、リッジ導波路２４の上部は、コンタクト層２６を介して上部電極３０と電気的に接続されている。図１においては、リッジ導波路２４上部と上部電極３０の間にコンタクト層２６が設けられた具体例を表したが、リッジ導波路２４を構成する膜のキャリア濃度が充分高く出来れば、コンタクト層２６を省略してもよい。一方、基板１０の裏面側には、下部電極３２が設けられている。
【００１３】
上部電極３０と下部電極３２との間に電流が注入され、活性層１６が励起されて、両端面間に形成されるキャビティーにより、レーザ発振が生じる。活性層１６を上下に挟む、活性層とは屈折率の異なるクラッド層により、光は上下方向に対して閉じ込められる。また、リッジ導波路２４の側面の少なくとも一部に設けられた誘電体２８により、光は横方向に対して閉じ込められる。この結果、光は発光部３６から、水平方向および垂直方向に広がりながら放射される。この構造は、屈折率ガイド型半導体レーザの一種である。
【００１４】
さらに、リッジ導波路２４両側のリッジ脇部３８は、熱処理により水素が導入された（破線Ｑで示される）、水素導入領域３４（一点鎖線で示される）が形成されている。水素は、誘電体膜２８を通過し、さらに内部に入り込む。リッジ導波路２４を構成するクラッド層２２がｐ型であれば、そこに含まれるＭｇなどのｐ型不純物は、水素原子と結びつき、例えばＭｇ−Ｈとなり、Ｍｇを不活性化させる。
【００１５】
図２（ａ）は、図１と同様の断面図であり、（ｂ）は（ａ）に対応してｐ型の半導体層に含有されるｐ型不純物の活性化率の分布を例示するグラフ図である。  
また、図３（ａ）も、図１と同様の断面図であり、（ｂ）は（ａ）に対応してｐ型の半導体層に含有される水素の含有率の分布を例示するグラフ図である。
【００１６】
これらのグラフから分かるように、発光部３６の上においては、クラッド層２２、光ガイド層２０、オーバーフロー防止層１８に含有される水素の含有率は低くｐ型不純物の活性化率も高い。これに対して、リッジ脇部３８においては、これらクラッド層２２、光ガイド層２０、オーバーフロー防止層１８に含有される水素の含有率が高く、ｐ型不純物の活性化率が低下している。なお、発光部３６におけるクラッド層２２、光ガイド層２０、オーバーフロー防止層１８のｐ型不純物の活性化率は７％以上であることが好ましい。これは結晶成長工程の条件を適正に選択することにより可能である（例えば、特許公報第２９１９７８８号参照）。これに対して、水素を導入することによりｐ型不純物の活性化率を低下させたリッジ脇部３８においては、これらクラッド層２２、光ガイド層２０、オーバーフロー防止層１８のｐ型不純物の活性化率を７％未満とすることができる。
【００１７】
その結果として、リッジ脇部３８において抵抗値が高くなり、電流が流れにくくなる。図１に例示したように、リッジ脇部３８からの水素導入により（破線Ｑで示される）抵抗値が高くなった領域３４へは、電流Ｉ（矢印）の横方向広がりが制限されて、リッジ導波路２４下部への電流集中が可能となる。このような水素導入領域３４が設けられていない場合、ｐ＋型ＡｌＧａＮオーバーフロー防止層１８が障壁となり、上部電極から注入されたホールが横方向（リッジ導波路から離れる方向）に広がり、発光効率の低下や閾値電流の増加を引き起こすことがある。これに対して、本実施例によれば、水素導入領域３４を設けることにより、電流の横方向への広がりを抑制し、発光効率を上昇させ閾値電流を下げることができる。
【００１８】
なお、本発明においては、クラッド層２２、光ガイド層２０、オーバーフロー防止層１８の全てにおいて、図２（ｂ）や図３（ｂ）に例示したような分布が形成されている必要は必ずしもない。すなわち、本発明においては、例えば、クラッド層２２のみにおいて図２（ｂ）や図３（ｂ）に例示したような分布が形成されていても、電流の広がりが抑制されればよい。
【００１９】
以下、本実施例の窒化物半導体レーザ装置の断面構造に関して、さらに詳細に説明する。  ｎ型ＧａＮ基板１０の上には、ｎ型Ａｌ０．０５Ｇａ０．９５Ｎクラッド層１２（厚み０．５〜２．０μｍ）、ｎ型ＧａＮ光ガイド層１４（厚み０．０１〜０．１０μｍ）、Ｉｎ０．１５Ｇａ０．８５Ｎ／Ｉｎ０．０２Ｇａ０．９８Ｎ  ＭＱＷ（Ｍｕｌｔｉｐｌｅ  Ｑｕａｎｔｕｍ  Ｗｅｌｌ）活性層１６（井戸層厚み２〜５ｎｍ、井戸数２〜４、障壁層厚３〜１０ｎｍ）、ｐ＋型Ａｌ０．２Ｇａ０．８Ｎオーバーフロー防止層１８（厚み５〜２０ｎｍ）、ｐ型ＧａＮ光ガイド層２０（厚み０．０１〜０．１０μｍ）、ｐ型Ａｌ０．０５Ｇａ０．９５Ｎクラッド層２２（０．５〜２．０μｍ）、ｐ＋型ＧａＮコンタクト層２６（厚み０．０２〜０．２μｍ）が、この順に積層されている。ｐ型ＡｌＧａＮクラッド層２２の上部には、リッジ導波路２４が設けられて、横方向に光を閉じ込める。
【００２０】
低閾値電流を得るために、薄い活性層で利得が確保され、光エネルギーの多くはＧａＮ光ガイド層１４および２０に閉じ込められる。
【００２１】
また、ｐ＋型ＡｌＧａＮオーバーフロー防止層１８は、マグネシウム（Ｍｇ）などが高濃度でドープされており、主としてｎ型ＧａＮ基板側からの電子流のオーバーフローを防止して、高温における不要な電流増加を抑制する。
【００２２】
図１に表した誘電体膜２８としては、リッジ導波路２４より屈折率の低い材料、例えば、ＳｉＯ２やＳｉＸＮが選ばれる。  
また、ＩｎＧａＡｌＮ系材料を用いることにより、紫外光〜緑色光の発光が得られるが、ＨＤＴＶ記録などには、波長４００ｎｍ帯の青紫色が用いられる。
【００２３】
以上、第１の実施例の窒化物半導体レーザ装置においては、リッジ導波路脇部３８から、水素原子Ｑを導入することにより、ｐ型不純物を不活性化する。この水素導入領域３４においては、抵抗値が高くできる。この結果、電流経路をリッジ導波路およびその直下領域内に狭めることが出来るので、動作電圧の上昇なしに、閾値電流の低減及び発光効率の改善が可能となる。
【００２４】
次に、本発明の第２の実施例として、リッジ導波路の一部が上部電極と直接接触している場合の、窒化物半導体レーザ装置について説明する。
【００２５】
図４は、本発明の第２の実施例にかかる窒化物半導体レーザ装置の模式断面図である。同図については、図１と同様の要素には、同一の番号を付して詳細な説明は省略する。  
第２の実施例においては、誘電体膜２８の上端は、リッジ導波路２４の高さＨより低い高さＧにある。そして、リッジ導波路２４の側面のうちで、誘電体膜２８が被着されていない上部は、上部電極３０と直接接触している。この構造は、横方向への電流狭窄により、素子抵抗が上昇（すなわち、動作電圧の上昇）することを抑制する効果を奏する。すなわち、本実施例においては、電流Ｊは、図２に矢印で表したように広い接触面積を有する上部電極３０を介して注入さる。その結果として、水素導入（破線Ｑで示される）による横方向への電流狭窄効果が、充分大きい場合においても、動作電圧の上昇を抑制できる。本発明者の検討の結果によれば、Ｇ／Ｈ≦０．７とすれば、電極の接触抵抗の上昇を効率的に抑制できる傾向が見られた。同時に、横方向光閉じ込めが可能なように、適正にＧを選ぶことが可能である。
【００２６】
次に、第２の実施例にかかる窒化物半導体レーザ装置の製造工程の要部につき説明する。  図５乃至図１３は、第２の実施例の半導体レーザ装置の製造工程を模式的に表す斜視図である。図３乃至図１１についても、図１に関して前述したものと同様の要素には同一の符号を付して詳細な説明は省略する。
【００２７】
まず、図５に表したように、ＧａＮ基板１０の上に、ｎ型ＡｌＧａＮクラッド層１２、ｎ型ＧａＮ光ガイド層１４、活性層１６、ｐ＋型ＡｌＧａＮオーバーフロー防止層１８、ｐ型ＧａＮ光ガイド層２０、ｐ型ＡｌＧａＮクラッド層２２、コンタクト層２６をこの順に、ＭＯＣＶＤ法などにより連続的に結晶成長する。
【００２８】
次に、図６に表したように、ｐ型ＡｌＧａＮクラッド層２２及びコンタクト層２６をエッチングして、第１の端面から第２の端面に至るリッジ状に加工する。その結果として、リッジ導波路２４とストライプ状のコンタクト層２６が形成される。
【００２９】
次に、図７に表したように、表面全体を、例えばシリコン酸化膜のような誘電体膜２８で覆う。誘電体膜２８の膜厚は、例えば、０．２〜０．７μｍとすることができる。  
次に、図８に表したように、誘電体膜２８の上に、全面にフォトレジスト４０を塗布する。  
その後、図９に表したように、リッジ導波路２４及びコンタクト層２６上部のレジスト４０をＰＥＰ（Photo Engraving Process）により、除去する。この後、弗酸系エッチャントを用いて、リッジ上部の誘電体２８を除去する。  
さらにエッチングを続けることにより、図１０に例示したように、リッジ側面の誘電体膜２８が高さＧとなるようにエッチングされる。
【００３０】
図１１は、フォトレジスト４０を除去後の模式斜視図である。  
この状態において、誘電体膜２８は、リッジ導波路２４の側面の高さＧまでの部分とリッジ脇部３８とを覆っている。
【００３１】
図１２は、上部電極３０及び下部電極３２が形成された状態を表す模式斜視図である。  上部電極３０としては、あとの熱処理工程で導入される水素が、コンタクト付近に入り込み残留することを抑制するために、水素を吸収できる金属、例えば、Ｔｉ、Ｖ、Ｎｂ、Ｔａ、Ｐｄ、Ｅｒなどを含む、単層、積層、または合金層とすることが好ましい。
【００３２】
水素を吸収する金属を上部電極３０の材料に用いることにより、水素雰囲気中において、電極金属のシンター工程が行われても、水素原子は上部電極３０に吸収されるので、その下のｐ型不純物の不活性化が抑制できる。この結果として、低動作電圧が維持できる。なお、第１の実施例においても、上部電極３０は同様に水素を吸収できる金属により形成することが望ましい。
【００３３】
また、リッジ導波路２４をはさむリッジ脇部３８の上には誘電体膜２８が残されているが、上部電極３０は残さないほうが電流狭窄効果が大きい。また、誘電体膜２８は、必ずしも全面に残される必要はない。下部電極３２には、Ｔｉ・Ｐｔ・Ａｕ・Ａｌなどの、単層、積層、または合金層などを用いることが好ましい。
【００３４】
図１３は、水素雰囲気中での熱処理を説明するための模式斜視図である。  
すなわち、水素を含む雰囲気中で、温度を３００〜５００℃、好ましくは３７０〜４３０℃とし、熱処理を行う。上部電極３０が形成されていないリッジ脇部３８（表面に誘電体膜２８が形成されている）を通して、水素Ｑが結晶中に入り込む。この結果として、水素導入領域３４においては、ｐ型不純物が不活性化して高抵抗層が形成され、電流の横方向への広がりが抑制される。この熱処理は、上部電極３０および下部電極３２のシンター工程を兼ねることも出来る。
【００３５】
上部電極３０近辺に位置するリッジ導波路上面及び側面においては、水素が吸収されるので、ｐ型不純物が水素と結びついて不活性となることが抑制できる。この結果、動作電圧の上昇がなく、低閾値電流と高発光効率が実現できる。この製造工程によれば、結晶成長が連続して行えるので、極めて生産性が高い。また、上部電極３０から活性層１６に至る垂直断面内の電流経路は、上部電極３０形成後の熱処理により制御できるので、プロセスが極めて容易である。
【００３６】
次に、水素導入領域の範囲について補足する。水素雰囲気中でＩｎＧａＡｌＮ系のｐ型不純物は、不活性化する。従って、図１及び図４に例示した構造において、ｐ＋型ＡｌＧａＮオーバーフロー防止層１８、ｐ型ＧａＮ光ガイド層２０、ｐ型ＡｌＧａＮクラッド層２２を、不活性化できる。しかし、必ずしも、すべてを不活性化する必要はない。少なくとも、ｐ型ＡｌＧａＮクラッド層の一部が高抵抗化されれば、電流狭窄効果を生じさせることが出来る。水素導入領域の範囲は、用途により決まる仕様に応じて、適宜選ぶことができる。同様に、熱処理条件もこれに対応して決めることが出来る。
【００３７】
なお、上記第１及び第２の実施例においては、ＧａＮ基板上へ結晶成長する構造に関して説明した。しかし、本発明はこれに限定されることはなく、例えば、サファイヤ基板上へ、いわゆるＥＬＯＧ（Epitaxial Lateral Over Growth）などを用いて結晶成長する構造に対しても、同様に適用できる。
【００３８】
以上、具体例を参照しつつ本発明の実施の形態を説明した。しかし、本発明はこれら具体例に限定されるものではない。  
例えば、リッジ導波路型の半導体レーザ装置を構成する各要素の、サイズ・材質・配置関係など、および熱処理工程に関して、当業者が各種の設計変更を加えたものであっても、本発明の要旨を有する限りにおいて本発明の範囲に包含される。
【００３９】
なお、本明細書において「窒化物半導体」とは、ＩｎｘＡｌｙＧａ１−ｘ−ｙＮ（０≦ｘ≦１，０≦ｙ≦１，ｘ＋ｙ≦１）なる化学式において組成比ｘ及びｙをそれぞれの範囲内で変化させたすべての組成の半導体を含むものとする。またさらに、上記化学式において、Ｎ（窒素）以外のＶ族元素もさらに含むものや、導電型などを制御するために添加される各種のドーパントのいずれかをさらに含むものも、「窒化物半導体」に含まれるものとする。
【図面の簡単な説明】
【００４０】
【図１】本発明の第１の実施例にかかる窒化物半導体レーザ装置の模式断面図である。
【図２】（ａ）は、図１と同様の断面図であり、（ｂ）は（ａ）に対応してｐ型の半導体層に含有されるｐ型不純物の活性化率の分布を例示するグラフ図である。
【図３】（ａ）は、図１と同様の断面図であり、（ｂ）は（ａ）に対応してｐ型の半導体層に含有される水素の含有率の分布を例示するグラフ図である。
【図４】本発明の第２の実施例にかかる窒化物半導体レーザ装置の模式断面図である。
【図５】第２の実施例にかかる窒化物半導体レーザ装置の製造工程の要部を表す斜視図である。
【図６】第２の実施例にかかる窒化物半導体レーザ装置の製造工程の要部を表す斜視図である。
【図７】第２の実施例にかかる窒化物半導体レーザ装置の製造工程の要部を表す斜視図である。
【図８】第２の実施例にかかる窒化物半導体レーザ装置の製造工程の要部を表す斜視図である。
【図９】第２の実施例にかかる窒化物半導体レーザ装置の製造工程の要部を表す斜視図である。
【図１０】第２の実施例にかかる窒化物半導体レーザ装置の製造工程の要部を表す斜視図である。
【図１１】第２の実施例にかかる窒化物半導体レーザ装置の製造工程の要部を表す斜視図である。
【図１２】第２の実施例にかかる窒化物半導体レーザ装置の製造工程の要部を表す斜視図である。
【図１３】第２の実施例にかかる窒化物半導体レーザ装置の製造工程の要部を表す斜視図である。
【符号の説明】
【００４１】
１０    基板
１２    ｎ型ＡｌＧａＮクラッド層
１４    ｎ型ＧａＮ光ガイド層
１６    活性層
１８    ｐ＋型ＡｌＧａＮオーバーフロー防止層
２０    ｐ型ＧａＮ光ガイド層
２２    ｐ型ＡｌＧａＮクラッド層
２４    リッジ導波路
２６    ｐ＋型ＧａＮコンタクト層
２８    誘電体
３０    上部電極
３２    下部電極
３４    水素導入領域
３６    発光部
３８    リッジ脇部
４０    フォトレジスト
【図１】
2006229172.tif 000003
【図２】
2006229172.tif 000004
【図３】
2006229172.tif 000005
【図４】
2006229172.tif 000006
【図５】
2006229172.tif 000007
【図６】
2006229172.tif 000008
【図７】
2006229172.tif 000009
【図８】
2006229172.tif 000010
【図９】
2006229172.tif 000011
【図１０】
2006229172.tif 000012
【図１１】
2006229172.tif 000013
【図１２】
2006229172.tif 000014
【図１３】
2006229172.tif 000015